(57)【要約】【課題】繊維用仕上げ剤として希少物質であるスクワランに代わる、安定供給が可能で、動物由来ではない、新たな油相成分を見出すことを課題とした。【解決手段】ポリデセン、又は水素添加ポリデセンがスクワランに代わることができる優れた油相成分としての性質を持ち、かつ繊維用仕上げ剤として優れた性質を持ち、上記課題を解決できる。またポリデセン、又は水素添加ポリデセンはその縮合度により粘性が異なる等の性質の違いがあり、目的に応じて自由に選択することが可能となる。また更に、生理活性成分と併用する場合にもスクワランと同等以上の機能を発揮し得る。【選択図】なし【特許請求の範囲】
【請求項１】
ポリデセン及び／又は水素添加ポリデセンを必須成分とする繊維用仕上げ剤。
【請求項２】
ポリデセン及び／又は水素添加ポリデセンに、生理活性成分の１種類又は２種類以上を併用することを特徴とする、請求項１に記載の繊維用仕上げ剤。
【請求項３】
生理活性成分が美白成分、抗炎症剤、老化防止剤、紫外線防御剤、スリミング剤、ひきしめ剤、抗酸化剤、発毛剤、育毛剤、保湿剤、血行促進剤、抗菌剤、殺菌剤、乾燥剤、冷感剤、温感剤、ビタミン類、アミノ酸、創傷治癒促進剤、刺激緩和剤、鎮痛剤、細胞賦活剤、酵素成分であることを特徴とする請求項１〜２に記載の繊維用仕上げ剤。
【請求項４】
請求項１〜３に記載の繊維用仕上げ剤を用いることを特徴とする繊維の処理方法。
【発明の詳細な説明】
【０００１】
【発明が属する技術分野】
本発明は、繊維用仕上げ剤、および該仕上げ剤を用いた繊維の処理方法に関する。具体的には、繊維に保湿性を付与することができ、また併用される生理活性成分により、着用時にスキンケア効果を発揮することができる繊維用仕上げ剤、および該仕上げ剤を用いた繊維の処理方法に関する。
【０００２】
【従来の技術】
近年、繊維製品の仕上げ加工において、化粧品に使用される上記成分を主成分とした繊維用仕上げ剤を、繊維に加工し、着用時、皮膚との摩擦により、それら成分が皮膚に移行することで、化粧料や皮膚外用剤と同様のスキンケア効果を期待した特殊加工や、特殊加工繊維素材が、開発されている。
具体的には、化粧品用の油相成分の応用として、化粧品に天然油相成分として、広く使用されているスクワランを主成分としたスキンケア仕上げ剤（加工技術Ｖｏｌ．３４，Ｎｏ．５，３２２〜３２５，１９９９等）が、又、動・植物抽出物の応用例としては、保湿効果のあるトレメラエキスや、コラーゲン産生促進効果のあるブンエキス、レイシエキスを使用したスキンケア加工剤、及び加工技術（加工技術  Ｖｏｌ．３４，Ｎｏ．４，２５９〜２６４，１９９９等）が、それぞれ開示されている。
【０００３】
更には、天然保湿因子であるピロリドンカルボン酸を綿に付与したスキンケア素材、抗炎症作用を有するアロエ抽出物を付与したスキンケア素材（加工技術  Ｖｏｌ．３４，Ｎｏ．６，３５３〜３５６，１９９９等）が開示されている。同様に、抗炎症剤である、グリチルリチン酸、及び、その塩、及び又は、グリチルレチン酸、及び、その塩、ならびに、その誘導体を繊維上に定着させる仕上げ加工が（特願平８−２８８１１５）、又、消炎作用及び又は、鎮痛作用を有する疎水性生理活性物質を、マイクロカプセル化して、繊維上に定着させる加工（特願平９−１８９２５１）が、それぞれ、開示されている。
これらスキンケア仕上げ剤及びスキンケア仕上げ加工に使用されてきた油相成分や薬効成分は、皮膚表面に皮膜を形成させることで、皮膚の保湿やバリヤー機能を補うものである。
【０００４】
このようにスクワランは皮膚に対する浸透性が良好であり、油性感が少なく、感触、酸化安定性が良いことから、繊維用仕上げ剤として好ましい成分として用いられている。また前述のようにスクワラン等の油相成分に皮膚に対して生理活性を示す成分を併用することは、一般的には親水性を示す繊維表面に生理活性成分が吸着を起こし、その上に油相成分が被覆されることから、良好な繊維用仕上げ剤として賞用されてきた。
【０００５】
しかしながら、スクワランは希少な深海鮫の肝油から得られるスクワレンを原料とするものであり、原料として量的な制限がある。またスクワランは動物由来の油相成分であり、一般に植物志向される現在においては、動物由来の油相成分として忌避される傾向にある。
【０００６】
【発明が解決しようとする課題】
このようにスクワランは優れた性質を持つものではあるが、繊維用仕上げ剤として希少物質であり、動物由来であるうらみがあった。このようなスクワランに代わる、安定供給が可能で、動物由来ではない新たな油相成分を見出すことを課題とした。
【０００７】
【課題を解決するための手段】
本発明者等は、これらの課題を解決すべく鋭意研究した結果、ポリデセン、又は水素添加ポリデセンがスクワランに代わることができる優れた油相成分としての性質を持ち、かつ繊維用仕上げ剤としても優れた特性を持つことを見出した。またポリデセン、又は水素添加ポリデセンはその縮合度により粘性が異なる等の性質の違いがあり、繊維用仕上げ剤として適用した場合に、洗濯耐久性を求めたい場合は縮合度の高いものを、また肌触りの柔かかさを求めたい場合には縮合度の低いものを選ぶことが可能で、選択の自由度に優れることを見出すに至り、本発明を完成したのである。
【０００８】
すなわち、本発明は以下の構成により実現することができる。
（１）ポリデセン及び／又は水素添加ポリデセンを必須成分とする繊維用仕上げ剤。
（２）ポリデセン及び／又は水素添加ポリデセンに、生理活性成分の１種又は２種以上を併用することを特徴とする、前項（１）に記載の繊維用仕上げ剤。
（３）生理活性成分が美白成分、抗炎症剤、老化防止剤、紫外線防御剤、スリミング剤、ひきしめ剤、抗酸化剤、発毛剤、育毛剤、保湿剤、血行促進剤、抗菌剤、殺菌剤、乾燥剤、冷感剤、温感剤、ビタミン類、アミノ酸、創傷治癒促進剤、刺激緩和剤、鎮痛剤、細胞賦活剤、酵素成分であることを特徴とする前項（１）〜（２）に記載の繊維用仕上げ剤。
（４）、（１）〜（３）に記載の繊維用仕上げ剤を用いることを特徴とする繊維の処理方法。
【０００９】
なお、本明細書において、生理活性成分とはアシタバエキス、アボカドエキス、アマチャエキス、アルテアエキス、アルニカエキス、アロエエキス、アンズエキス、アンズ核エキス、イチョウエキス、ウイキョウエキス、ウコンエキス、ウーロン茶エキス、エイジツエキス、エチナシ葉エキス、オウゴンエキス、オウバクエキス、オウレンエキス、オオムギエキス、オトギリソウエキス、オドリコソウエキス、オランダカラシエキス、オレンジエキス、海水乾燥物、海藻エキス、加水分解エラスチン、加水分解コムギ末、加水分解シルク、カモミラエキス、カロットエキス、カワラヨモギエキス、甘草エキス、力ルカデエキス、カキョクエキス、キウイエキス、キナエキス、キューカンパ−エキス、グアノシン、クチナシエキス、クマザサエキス、クララエキス、クルミエキス、グレープフルーツエキス、クレマティスエキス、クロレラエキス、クワエキス、ゲンチアナエキス、紅茶エキス、酵母エキス、ゴボウエキス、コメヌカ発酵エキス、コメ胚芽油、コンフリーエキス、コラーゲン、コケモモエキス、サイシンエキス、サイコエキス、サイタイ抽出液、サルビアエキス、サポンソウエキス、ササエキス、サンザシエキス、サンショウエキス、シイタケエキス、ジオウエキス、シコンエキス、シソエキス、シナノキエキス、シモツケソウエキス、シャクヤクエキス、ショウブ根エキス、シラカバエキス、スギナエキス、セイヨウキズタエキス、セイヨウサンザシエキス、セイヨウニワトコエキス、セイヨウノコギリソウエキス、セイヨウハッカエキス、セ−ジエキス、ゼニアオイエキス、センキュウエキス、センブリエキス、ダイズエキス、タイソウエキス、タイムエキス、茶エキス、チョウジエキス、チガヤエキス、チンピエキス、トウキエキス、トウキンセンカエキス、トウニンエキス、トウヒエキス、ドクダミエキス、トマトエキス、納豆エキス、ニンジンエキス、ニンニクエキス、ノバラエキス、ハイビスカスエキス、バクモンドウエキス、パセリエキス、蜂蜜、ハマメリスエキス、パリエタリアエキス、ヒキオコシエキス、ビサボロール、ピワエキス、フキタンポポエキス、フキノトウエキス、ブクリョウエキス、プッチャーブルームエキス、ブドウエキス、プロポリス、ヘチマエキス、ベニバナエキス、ペパーミントエキス、ボダイジュエキス、ボタンエキス、ホップエキス、マツエキス、マロニエエキス、ミズバショウエキス、ムクロジエキス、メリッサエキス、モモエキス、ヤグルマギクエキス、ユーカリエキス、ユキノシタエキス、ユズエキス、ヨクイニンエキス、ヨモギエキス、ラベンダーエキス、リンゴエキス、レタスエキス、レモンエキス、レンゲソウエキス、ローズエキス、ローズマリーエキス、ローマカミツレエキス、ローヤルゼリーエキスをいう。
しかしながら本発明の生理活性成分の適用範囲は、上記の生理活性成分に限定されるものではない。
【００１０】
【発明の実施の形態】
本発明に用いるポリデセン及び水素添加ポリデセンは、特に制限されることは無く用いることができる。ポリデセンとしては１０００量体（ＰｕｒｅＳｙｎ  １０００（エクソンモービル））、及び３０００量体（ＰｕｒｅＳｙｎ  ３０００（エクソンモービル））のものを、水素添加ポリデセンとしては２量体（ＰｕｒｅＳｙｎ  ２（エクソンモービル））、４量体（ＰｕｒｅＳｙｎ  ４（エクソンモービル）、ＮＩＫＫＯＬ  シンセラン  ４（日光ケミカルズ））、６量体（ＰｕｒｅＳｙｎ  ６（エクソンモービル））、８量体（ＰｕｒｅＳｙｎ  ８（エクソンモービル））、また水素添加Ｃ６〜Ｃ１４オレフィンポリマー（ＰｕｒｅＳｙｎ  １００（エクソンモービル））、３００量体（ＰｕｒｅＳｙｎ  ３００（エクソンモービル））のものを用いることができる。
【００１１】
本発明における繊維用仕上げ剤としては、一般的に用いられる乳化形態とすることが好適な利用形態として望ましい。本発明における乳化形態を適用する場合の乳化剤としては、一般に繊維用仕上げ剤に使用される乳化剤であれば、特に制限されることはないが、以下の乳化剤が好適に用いることができる。
【００１２】
アニオン性の乳化剤としては、アルキル硫酸エステル及びそれらの塩、アルキルエーテル硫酸エステル及びそれらの塩、アルキルエーテルカルボン酸及びそれらの塩、脂肪酸セッケン類、アルキルスルホン酸及びそれらの塩、アルキルアリルスルホン酸及びそれらの塩、α−スルホメチルエステル及びそれらの塩、アルキルリン酸エステル及びそれらの塩、アルキルエーテルリン酸エステル及びそれらの塩、Ｎ−アシルアミノ酸及びそれらの塩等が挙げられる。
【００１３】
非イオン性の乳化剤としては、ポリオキシエチレンアルキルエーテル、脂肪酸ポリエチレングリコールエステル、ソルビタン脂肪酸エステル、ソルビトール脂肪酸エステル、ポリオキシエチレンソルビタン脂肪酸エステル、ポリオキシエチレンソルビトール脂肪酸エステル、ポリグリセリン脂肪酸エステル、ショ糖脂肪酸エステル、ポリオキシエチレンアルキルアミノエーテル、ポリオキシエチレンアルキルアマイド、脂肪酸アルカノールアマイド、ポリオキシエチレン脂肪酸アルカノールアマイド等が、挙げられる。
【００１４】
カチオン性の乳化剤としては、アルキルトリメチルアンモニウムクロライド、ジアルキルジメチルアンモニウムクロライド等の第４級アンモニウム塩、アルキルアミン及びそれらの塩、Ｎ，Ｎ−ジエチルエチレンジアミン脂肪酸アマイド等のアミドアミン類、及びそれらの塩、及び第４級化物、トリエタノールアミン脂肪酸エステル等のアルカノールアミン脂肪酸エステルの第４級化物等が、挙げられる。
【００１５】
両性の乳化剤としては、Ｎ−アルキルアミノ酸類、Ｎ−アシルアミノ酸類、アルキル酢酸ベタイン類、アルキルスルホベタイン類、アルキルホスホベタイン類等が、挙げられる。
【００１６】
本発明の繊維用仕上げ剤は、公知の乳化方法、乳化機械で調製できる。又、超音波乳化機等の大きい機械力を利用して調製してもよい。更には、調製した乳化物の安定性を更に向上させる目的で、乳化後、高圧ホモジナイザーで処理することもできる。
【００１７】
本発明の繊維用仕上げ剤に用いる乳化形態は、乳化粒子径が、１０００ｎｍ以下、好ましくは、７００ｎｍ以下、より好ましくは、５００ｎｍ以下である。乳化粒子径が、７００ｎｍを超えると、乳化状態の経時安定性が劣り、加工する繊維に凝集・付着するなどの問題を生ずる。
【００１８】
本発明の繊維用仕上げ剤は、公知の方法で、繊維、及び又は繊維製品に、仕上げ加工をすることができる。すなわち、吸尽法、パッド・ドライ法、スプレー法、コーティング法等の、公知の加工方法が、好適に使用できる。
【００１９】
本発明の繊維用仕上げ剤は、繊維製品に加工する際、ポリデセン及び又は水素添加ポリデセンの合計量が、加工する繊維重量に対して、０．０１重量％〜１０．０重量％、好ましくは、０．０５重量％〜５．０重量％、より好ましくは、０．１重量％〜５．０重量％の範囲になるように、処理浴を調製する。
【００２０】
加工する際の温度は、特に制限がなく、室温〜８０℃の範囲で、任意に選択できる。
【００２１】
本発明の繊維用仕上げ剤は、繊維製品に加工される際、耐洗濯性を向上させる目的で、種々の樹脂と併用することができる。これらの樹脂は、一般に繊維加工に使用される樹脂なら、いずれの樹脂も、好適に使用できるが、弾性があり、本発明の繊維用仕上げ剤の繊維への接着機能を有し、かつ、皮膚への接触を阻害しないものが好ましい。具体的にはアクリル酸エステル樹脂、メタクリル酸エステル樹脂、ポリウレタン樹脂、ポリエステル樹脂、シリコン樹脂、酢酸ビニル樹脂などが挙げられる。
【００２２】
【実施例】
以下に実施例を挙げて本発明を具体的に説明するが、本発明の技術的範囲がこれらに限定されるものではない。
（実施例、及び比較例の繊維用仕上げ剤の調製）
容量１リットルの、ホモミキサー及びパドル式攪拌装置、温度計、温度調節器、真空ポンプ、滴下装置が付属したガラス製真空乳化機に、表１に示す組成で、全量が０．５Ｋｇになるように原料を仕込み、５０ｍｍＨｇの減圧下、５０℃、８０００回転／分で３０分間攪拌を行い、実施例、及び比較例の繊維用仕上げ剤を得た。
【００２３】
【表１】
2004293015.tif 000002
【００２４】
（本発明の繊維用仕上げ剤による繊維製品の加工方法）
実施例、及び比較例の繊維用仕上げ剤をそれぞれ３０．０ｇ／Ｌ含む水溶液を、１０．０Ｌ調製した。この液に、綿１００％フライスニット生地（精錬漂白済み、蛍光染料及び柔軟仕上げ剤は未付着、目付け１２０ｇ／ｍ）１．０Ｋｇを、２５℃±０．５℃の条件で、１０分間浸漬し、加圧マングルを用いて、絞り率１００％で、脱水処理をした。処理後、熱風乾燥機（１２０℃）で、１５分間乾燥を行ない、本発明の繊維用仕上げ剤、及び比較例の繊維用仕上げ剤で加工された繊維製品を得た。
【００２５】
得られた繊維製品は、１０．０ｃｍ×５．０ｃｍに、それぞれ裁断し、温度２３℃、湿度４５％の恒温・恒湿室に、２４時間放置し、評価用の試料とした。
【００２６】
（本発明の繊維繊維用仕上げ剤による繊維製品の評価）
本繊維用仕上げ剤で加工された繊維製品を着用した際の、肌状態の改善度合い（本繊維用仕上げ剤のスキンケア効果）は、一般的に、化粧品分野においてスキンケア化粧料の評価を行う方法（例えば、日光ケミカルズ株式会社編、化粧品ハンドブック、ｐ６１１１〜ｐ６２６）で、評価することができる。
【００２７】
すなわち、第一の方法としては、角質の水分量を測定する方法である。これは、高周波伝導度測定装置で、角質層のインピーダンスを測定する。具体的には、恒温・恒湿室で、一定時間、本発明品により加工された繊維製品を着用したときの角質の水分量を測定し、未加工の繊維製品を着用した場合の水分量に対する増加率を、測定・比較する。
【００２８】
この測定装置は皮表角層水分量測定装置（ＳＫＩＣＯＮ−２００／アイ・ビイ・エス社（浜松））として市販されている。
【００２９】
また、第ニの方法として、角質のバリヤー機能を評価する方法として、経表皮水分喪失量（ＴＥＷＬ：Ｔｒａｎｓｅｐｉｄｅｒｍａｌ  Ｗａｔｅｒ  Ｌｏｓｓ）を測定する方法が広く使用されている。これは、角質層から蒸散してくる水蒸気を非接触で直接測定する。
【００３０】
測定原理としては、空気の対流のない環境では、表皮に近いところ（１ｃｍ以内）に水蒸気圧勾配があることに基づいている。この範囲内の２点の水蒸気圧を、高周波伝導度を測定し、蒸散する水分量を検出する。具体的には、一定期間（１週間〜２週間）本発明の実施例、および比較例により加工された繊維製品を着用した場合の経表皮水分喪失量を、恒温・恒湿室で測定し、未加工の繊維製品を着用した場合の経表皮水分喪失量と、測定・比較する。経表皮水分喪失量の値が小さい方が、角質の水分保持機能が高く、従って、角質のバリヤー機能が高いといえる。
【００３１】
この測定装置は水部蒸発量測定装置（エバポリメータ／インタークロス社（東京））として市販されている。
【００３２】
（繊維用仕上げ剤処理による繊維製品の保湿効果の皮表角層水分量による評価）女性５名（２０〜４０才代）の前腕部に、実施例２で調製した試料（１０．０ｃｍ×５．０ｃｍに、それぞれ裁断したもの）を、それぞれ、医療用接着テープを用いて接着させ、温度２３℃、湿度４５％の恒温・恒湿室で、接着部の皮膚の水分量増加率を、ＳＫＩＣＯＮ−２００を用いて測定した。
式１により、試料接着前の皮膚の水分量に対する試料接着２時間後の皮膚の水分量増加率（％）を算出し、本発明品、及び、比較例で加工した繊維製品の、保湿効果を評価した。
【式１】
2004293015.tif 000003
これらの結果を表２に示す。なお水分増加量は重量％で示す。
【００３３】
【表２】
2004293015.tif 000004
表２に示すように、実施例１〜４の繊維用仕上げ剤処理を適用した場合の皮表角層水分量の増加は、比較例１のスクワランを用いた繊維用仕上げ剤処理を適用した場合と同等、あるいはそれ以上の皮表角層水分量の増加が見られることが分かる。また比較例２のシリコーンと流動パラフィンを用いた繊維用仕上げ剤処理を適用した場合よりも、格段に良好な皮表角層水分量の増加が見られることが分かる。
【００３４】
（繊維用仕上げ剤処理による繊維製品の保湿効果の経表皮水分喪失量による評価）
男性３名（２０〜４０才代）の前腕部のＴＥＷＬを、エバポリメーターを用いて、温度２３℃、湿度４５％の恒温・恒湿室で、それぞれ、測定した。さらに、それぞれの測定部位を、アセトン／ジエチルエーテル（１／１）の混合溶媒で溶剤処理して皮脂等を除去し、肌荒れ状態として、ＴＥＷＬを測定した。
後、実施例２で調製した試料（１０．０ｃｍ×５．０ｃｍに、それぞれ裁断したもの）を、それぞれ、医療用接着テープを用いて、溶剤で処理した部位に接着させ、２時間放置し、放置後のＴＥＷＬを、上記条件の恒温・恒湿室で、それぞれ、測定した。
式２により、試料接着前の溶剤処理で荒れ肌状態となった皮膚のＴＥＷＬに対する、試料接着２時間後の皮膚のＴＥＷＬの減少率（％）を算出し、本発明品、及び、比較例の経表皮水分喪失量（ＴＥＷＬ）回復効果を評価した。
【式２】
2004293015.tif 000005
これらの結果を表３に示す。なおＴＥＷＬの減少率は重量％で示す。
【００３５】
【表３】
2004293015.tif 000006
表３に示すように、実施例１〜４の繊維用仕上げ剤処理を適用した場合の経表皮水分喪失量の減少は、比較例１のスクワランを用いた繊維用仕上げ剤処理を適用した場合と同等、あるいはそれ以上の経表皮水分喪失量の減少が見られることが分かる。また比較例２のシリコーンと流動パラフィンを用いた繊維用仕上げ剤処理を適用した場合よりも、格段に良好な経表皮水分喪失量の減少が見られることが分かる。
【００３６】
（繊維用仕上げ剤処理による繊維製品の品質安定性）
実施例１〜４、及び比較例１〜２で調製した試料（１０．０ｃｍ×５．０ｃｍに、それぞれ裁断したもの）を４５℃、相対湿度４５％の恒温恒湿槽に３週間放置し、試料の変色度合いを目視にて観察して、繊維用仕上げ剤処理した繊維製品の品質安定性を評価した。
（評価基準）
○  変色は認められなかった。
×著しい黄変が認められた。
これらの結果を表４に示す。
【００３７】
【表４】
2004293015.tif 000007
表４に示すように、実施例１〜４の繊維用仕上げ剤処理を適用した場合の経時的な変色度合いは、比較例１〜２に比べて良好であることが分かる。
【発明の効果】
ポリデセン及び又は水素添加ポリデセンを必須成分に含む本発明の繊維用仕上げ剤で加工された繊維製品は、スクワランによる繊維用仕上げ剤で加工されたものと同等、あるいはそれ以上の保湿効果とＴＥＷＬ回復効果、及び生理活性成分との併用効果を示し、かつ経時的な品質の劣化がなく、極めて安定であった。